(57)【特許請求の範囲】
【請求項１】
（ｉ）反応混合物中に液晶相を形成するのに十分な量の界面活性剤の存在下でリチウム塩を１つ以上の遷移金属塩と反応させるステップ、
（ｉｉ）反応混合物を加熱してゾル−ゲルを形成するステップ、及び
（ｉｉｉ）界面活性剤を除去して、メソポーラスなリチウム遷移金属酸化物生成物を残すステップを含み、
ステップ（ｉｉ）でリチウム塩及び１つ以上の遷移金属塩は高分子金属酸化物網状構造を形成し、
反応混合物中の界面活性剤濃度は４０〜６０ｗｔ％の範囲であり、
ステップ（ｉ）及び（ｉｉ）で、反応混合物中の界面活性剤濃度をコントロールして液晶相の不安定化を防止する、メソポーラスなリチウム遷移金属酸化物の合成方法。
【請求項２】
ステップ（ｉ）でリチウム塩をコバルト塩及び１つ以上の追加遷移金属塩と反応させて、化合物コバルト酸リチウムを形成する請求項１に記載の方法。
【請求項３】
１つ以上の更なる塩はＮｉ、Ｍｎ及びＡｌからなる群から選択される遷移金属を含む請求項２に記載の方法。
【請求項４】
ステップ（ｉ）でリチウム塩をコバルト塩と反応させて、メソポーラスなＬｉＣｏＯ２を形成する請求項１に記載の方法。
【請求項５】
リチウム塩は硝酸リチウムであり、コバルト塩は硝酸コバルトである請求項４に記載の方法。
【請求項６】
界面活性剤を焼成することにより除去し、焼成温度は４００〜７００℃の範囲である請求項４または５に記載の方法。
【請求項７】
焼成温度は４００〜６００℃の範囲である請求項６に記載の方法。
【請求項８】
リチウム塩をコバルト塩と反応させてメソポーラスなＬｉＣｏＯ２生成物を製造し、ステップ（ｉｉ）で反応物を５０〜６０℃の範囲で加熱する請求項４〜７のいずれか１項に記載の方法。
【請求項９】
液晶相はヘキサゴナル相である請求項１〜８のいずれかに記載の方法。
【請求項１０】
界面活性剤はポリオキシエチレンセチルエーテル、オクタエチレンエーテル及びＣＴＡＢからなる群から選択される請求項１〜９のいずれかに記載の方法。
【請求項１１】
反応混合物中の界面活性剤濃度は４５〜５５ｗｔ％の範囲である請求項１〜１０のいずれかに記載の方法。
【請求項１２】
反応を水性溶媒中で行う請求項１〜１１のいずれかに記載の方法。
【請求項１３】
ステップ（ｉ）及び（ｉｉ）で水分損失をコントロールする請求項１〜１２のいずれかに記載の方法。
【請求項１４】
水分損失を防止する請求項１３に記載の方法。
【請求項１５】
反応混合物は更にキレート化剤を含む請求項１〜１４のいずれかに記載の方法。
【請求項１６】
キレート化剤はクエン酸及びプロピオン酸から選択される請求項１５に記載の方法。
【請求項１７】
リチウム塩は硝酸リチウムである請求項１〜１６のいずれかに記載の方法。
【請求項１８】
１つ以上の遷移金属塩は硝酸塩である請求項１〜１７のいずれかに記載の方法。
【発明の詳細な説明】
【技術分野】
【０００１】
本発明は、スーパーキャパシタ及び電池を含めたリチウム電池用材料を製造するための改良方法に関する。本発明は特に、リチウム二次電池に適した材料、具体的にはメソポーラスなリチウム遷移金属化合物の製造、より具体的にはメソポーラスなリチウム遷移金属酸化物及びリン酸塩の製造、更により具体的にはメソポーラスなコバルト酸リチウム及びリン酸鉄リチウムの製造に関する。本発明は、この方法により形成される材料にも関する。
【背景技術】
【０００２】
リチウム二次電池は、重要な携帯用ＤＣ電力源であり、最近燃料電池が開発されたにも関わらず多年にわたりそのようにあり続けているようである。携帯用電子及び電気システムは効果的に作動させるためにハイパワー、コンパクトで永続性な電力源がますます必要とされており、よって改善された携帯用電力源が必要である。既存のシステムのために必要とされる時間の何分の１かで再充電され得、改良された電池サイクル寿命をも有する高エネルギーリチウムイオン電池が特に興味深い。
【０００３】
性能を所望するように向上させるための１つの方法は改良された活性正極材料を使用することである。二次リチウム電池用高性能活性正極材料としてリチウム遷移金属酸化物を使用することは公知であり、コバルト酸リチウムは最も一般的に使用されている市販材料の１つである。別の興味ある材料はリン酸鉄リチウムであるが、大量に合成されるリン酸鉄リチウムは高い電気抵抗を有している。このことはハイパワー用途にとっては望ましくなく、導電率を高め、よってレート特性を高めるために電極材料に炭素を配合することが必要である。
【０００４】
電池電極は、典型的には活性正極材料、結合剤及び導電性炭素からなるペーストを集電体（例えば、アルミニウムホイル）にコーティングすることにより製作されている。活性材料は必要な電気化学容量を与える電極の主成分である。結合剤は粒子間接続性及び集電体に対する密着性を与え、導電性炭素は電極反応のための電子伝導率のレベルを高める。活性材料粒子のサイズは均一で接着性のコーティングを作成するために、また所望レベルの電極性能のために重要であり、粒子が大きいと電極の厚さが厚くなるだけでなく、不均一なコーティングが生ずることは公知である。電極性能に関して、大きい粒子及び厚いコーティングは、充電／放電中リチウムイオンが電極中に及びそこから拡散し得るレートを限定し、よって電極の電力／レート特性を制限する。
【０００５】
リチウムイオン電池の充電／放電中、リチウムイオンは活性正極材料粒子中に及びそこから移動して、前記粒子はプロセス中膨張し、収縮する。連続サイクリングで粒子が繰り返し膨張し、収縮すると、徐々に粒子間の電気接触が失われ、その結果電極の抵抗が増加する。また、抵抗が増加すると、すべての容量が引き出され得る前に時期尚早に充電／放電カットオフ電圧に達するために電極の利用率が低くなる。これは「容量フェード」として公知の現象である。
【０００６】
よって、電池が高いレート、長いサイクル寿命及び良好な利用率を発揮するためには、電池電極材料を多孔率の高い小粒子から構成することが望ましい。こうすると、電極の活性表面積が大きくなり、非常に薄い電極コーティングを作成することができる。（比表面積として測定した）表面積が大きいと、速い電極反応も促進され、よってレート性能及び電力特性が高まる。
【０００７】
高表面積の電池電極材料を得るための従来方法は、粒子サイズを小さくするためのボールミリング及び多孔質材料を得るための熱分解またはソリッドステートルートを含む。しかしながら、これらの方法は、より小さい粒子が凝集したり、高価であったり、スケールアップに適さないことを含めた多数の欠点を有する傾向にある。電池電極のための既存の製作方法との適合性も問題であり得る。
【０００８】
また、リチウム遷移金属酸化物はナノ粒子として直接合成され得る。例えば、リチウム遷移金属酸化物のナノ粒子を製造する１つの公知方法は、単相金属水酸化物または多相混合金属水酸化物を直接溶解沈殿させた後、水酸化物をそれぞれの酸化物または化合物酸化物生成物に変換する焼成ステップによる。リチウム遷移金属酸化物のナノ粒子を製造する別の公知方法は溶解ゾル−ゲル合成により、例えばＨａｈｎら（Ｐｒｏｃ．９ｔｈ  Ａｓｉａ  Ｐａｃｉｆｉｃ  Ｐｈｙｓｉｃｓ  Ｃｏｎｆｅｒｅｎｃｅ，Ｈａｎｏｉ，Ｖｉｅｔｎａｍ，Ｏｃｔｏｂｅｒ  ２５−３１，２００４）はクエン酸反応試薬の存在下で硝酸リチウムを硝酸コバルトと反応させて約１００ｎｍの粒度を有するコバルト酸リチウム粉末を製造することを記載している。しかしながら、上記方法で製造したコバルト酸リチウムナノ材料は最高でも約５ｍ２／ｇの表面積しか達成し得ない傾向にある。
【先行技術文献】
【非特許文献】
【０００９】
【非特許文献１】Ｈａｈｎら（Ｐｒｏｃ．９ｔｈ  Ａｓｉａ  Ｐａｃｉｆｉｃ  Ｐｈｙｓｉｃｓ  Ｃｏｎｆｅｒｅｎｃｅ，Ｈａｎｏｉ，Ｖｉｅｔｎａｍ，Ｏｃｔｏｂｅｒ  ２５−３１，２００４）
【発明の概要】
【発明が解決しようとする課題】
【００１０】
本発明の第１態様によれば、（ｉ）反応混合物中に液晶相を形成するのに十分な量の界面活性剤の存在下でリチウム塩を１つ以上の遷移金属塩と反応させるステップ、（ｉｉ）反応混合物を加熱してゾル−ゲルを形成するステップ、及び（ｉｉｉ）界面活性剤を除去して、メソポーラスな生成物を残すステップを含むメソポーラスなリチウム遷移金属化合物の合成方法が提供される。
【００１１】
リチウム塩及び１つ以上の遷移金属塩は、ステップ（ｉｉ）で高分子金属酸化物網状構造を形成し得、これによりメソポーラスなリチウム遷移金属酸化物生成物が形成される。
【００１２】
或いは、リチウム塩及び１つ以上の遷移金属塩は、ステップ（ｉｉ）で高分子金属リン酸素網状構造を形成し得、これによりメソポーラスなリチウム遷移金属リン酸塩生成物が形成される。リン酸塩を主成分とするゾル−ゲルを形成するために追加のリン酸塩試薬、例えばリン酸二水素アンモニウムが必要なことがある。好ましい実施形態では、リチウム塩を鉄塩及びリン酸塩と好ましくは酸性条件下で反応させて、メソポーラスなＬｉＦｅＰＯ４を製造する。好ましくは、リチウム塩は硝酸リチウムであり、鉄塩はシュウ酸第一鉄二水和物または硝酸鉄（例えば、Ｆｅ（ＮＯ３）３・９Ｈ２Ｏ）であり、リン酸塩はリン酸二水素アンモニウムである。或いは、鉄塩（例えば、クエン酸Ｆｅ（ＩＩＩ））を追加のリン酸塩試薬なしでリン酸リチウム（例えば、ＬｉＨ２ＰＯ４）と反応させて、高分子金属リン酸素網状構造を形成してもよい。場合により、反応混合物は硝酸を含む。有利には、ＬｉＦｅＰＯ４材料にメソ多孔性を付与することにより該材料の導電率が大きく高められ得ることが知見された。
【００１３】
本発明は、リチウム遷移金属ホウ酸塩及びケイ酸塩、例えばＬｉＭＢＯ３（ここで、ＭはＦｅ、ＣｏまたはＭｎであり得る）及びＬｉ２ＭＳｉＯ４（ここで、ＭはＦｅまたはＭｎであり得る）を合成するためにも使用され得る。この場合、リチウム塩及び１つ以上の遷移金属塩はステップ（ｉｉ）で高分子金属ホウ素酸素または高分子金属ケイ素酸素網状構造のいずれかを形成し、これによりメソポーラスなリチウム遷移金属ホウ酸塩またはケイ酸塩生成物が形成される。この場合でも、ゾル−ゲルを形成するために追加のホウ酸塩またはケイ酸塩試薬が必要なことがあり、当業者は適当なゾル−ゲル試薬を認識している。
【００１４】
リン酸鉄リチウム（ＬｉＦｅＰＯ４）と同様に、ＬｉＭＢＯ３（ここで、ＭはＦｅ、ＣｏまたはＭｎであり得る）及びＬｉ２ＭＳｉＯ４（ここで、ＭはＦｅまたはＭｎであり得る）は通常低い導電率を有する潜在的高エネルギー密度正極材料である。材料を本発明の方法に従って合成することにより、その導電率を高め、その材料をリチウム電池中に使用することができる。
【００１５】
いずれの場合も、本発明の方法は、ゾル−ゲル合成と液晶テンプレート化を組み合わせることによりメソポーラスなリチウム遷移金属化合物を製造する。結果は、単相のメソポーラスなリチウム遷移金属化合物を製造するために容易に実施される便利な低温方法である。
【００１６】
ここで、メソポーラスなコバルト酸リチウムの製造に特に言及して本発明を説明する。しかしながら、教示内容は当業者により一般的には上記したリチウム遷移金属化合物に適用され得る。コバルト酸リチウムは、コバルト酸リチウム（ＬｉＣｏＯ２）または１つ以上の追加の遷移金属包含物を含むコバルト酸リチウム（例えば、ＬｉＣｏＭｎＯ２、ＬｉＣｏＮｉＯ、ＬｉＣｏＡｌＯ２及びＬｉＮｉ０．３３Ｃｏ０．３３Ｍｎ０．３３Ｏ２）のいずれかを意味し、以後化合物コバルト酸リチウムと称する。いずれの場合も、１つ以上の遷移金属塩はコバルト塩を含む。ＬｉＣｏＯ２を製造するためには、ステップ（ｉ）でリチウム塩をコバルト塩と反応させる。しかしながら、化合物コバルト酸リチウムを製造するためにリチウム塩をコバルト塩及び１つ以上の更なる遷移金属塩と反応させ、１つ以上の更なる塩は好ましくはＮｉ、Ｍｎ及びＡｌからなる群から選択される遷移金属を含む。より好ましくは、試薬をＬｉＣｏＭｎＯ２、ＬｉＣｏＮｉＯ、ＬｉＣｏＡｌＯ２及びＬｉＮｉ０．３３Ｃｏ０．３３Ｍｎ０．３３Ｏ２からなる群から選択される化合物コバルト酸リチウム生成物を形成するように選択する。
【００１７】
上に表した化学式は厳密に限定するものと意図されず、非化学量論的バリアントを包含すると理解されたい。
【００１８】
メソポーラスなコバルト酸リチウムにより、市販の電池において通常相互に相いれないパラメーターである高いエネルギー及び高い再充電／放電レート特性を有するリチウムイオン電池を開発する可能性がある。メソポーラスなコバルト酸リチウムを主成分とする正極材料を使用する別の効果は、破損の主メカニズム（物理的分解により正極の電子抵抗が高くなる）がメソ多孔性により大きく妨害されるために電池サイクル寿命が向上することである。
【００１９】
慣例的に、多孔質材料の孔径範囲は次のように定義される：ミクロポーラス  ５ｎｍ未満、メソポーラス  ５〜５０ｎｍ、ナノポーラス  ５０〜１００ｎｍ、マクロポーラス  １００ｎｍ以上。しかしながら、範囲及び長距離秩序は非常に僅かに変わり得るのでこれらの定義を厳密に解釈するつもりはない。従って、本発明の方法により製造されるメソポーラスな材料の幾つかの孔は５０ｎｍより大きく、幾つかの孔は５ｎｍより小さい。
【００２０】
本発明の方法は単相のメソポーラスなリチウム遷移金属酸化物、好ましくはメソポーラスなコバルト酸リチウムを製造し得る。本発明に従って製造されるコバルト酸リチウム粉末をＸ線回折（ＸＲＤ）分析、透過型電子顕微鏡（ＴＥＭ）及びブルナウア−エメット−テラー（ＢＥＴ）表面積分析により特性決定され、メソポーラスであり且つ１０ｍ２／ｇを超える、典型的には１５ｍ２／ｇ以上の比表面積を有していることが判明した。１つの実施例では、２０ｍ２／ｇのＢＥＴ表面積が記録された。
【００２１】
液晶テンプレート化は、規則的に離間されているシリンダーの自己組織化アレイからなる秩序化液晶相を形成するために反応混合物中に高濃度の界面活性剤を使用する。シリンダーの間隔、よって最終テンプレート化生成物の孔径は選択した界面活性剤の鎖長によりコントロールされる。本発明の方法にとって好ましい液晶相であるヘキサゴナル相の場合、シリンダーはヘキサゴナルアレイで配置され、界面活性剤の疎水性部分がシリンダーの内部に向かって集中し、親水性、通常水性領域は外部に集中するように構成される。適切にコントロールされると、液晶テンプレート化により高秩序化テンプレート構造が得られ、その周りで材料が合成され得る。典型的には、液晶テンプレート化によりリオトロピック液晶相が使用でき、従って他のよりゆるく秩序化されている界面活性剤を用いる技術（例えば、ミセルテンプレート化）よりもより高い界面活性剤濃度で実施される。
【００２２】
ゾル−ゲル方法は、無機及び／または有機金属塩前駆体からリチウム遷移金属酸化物粉末を含めた金属酸化物粉末の合成のために使用され得る低温方法であり、通常水性条件下で行う。ゾル−ゲル方法では、まず前駆体からコロイド状懸濁液（ゾル）を形成した後、ゾルを加水分解及び縮合反応により連続液相中に固相−Ｍ−Ｏ−Ｍ−高分子網状構造（ゲル）を形成することにより金属酸化物網状構造が形成される。その後、ゲルを加熱して酸化物生成物を乾燥し、所要により求められる結晶相を与える。金属塩前駆体の組合せを使用することにより、２、３、４、５またはそれ以上の金属包含物を含む混合金属酸化物ゾルが形成され得る。正極材料用の所望の混合金属酸化物にはＬｉＣｏＯ２、ＬｉＣｏＭｎＯ２、ＬｉＣｏＮｉＯ、ＬｉＣｏＡｌＯ２及びＬｉＮｉ０．３３Ｃｏ０．３３Ｍｎ０．３３Ｏ２が含まれる。
【００２３】
ゾル−ゲル方法は他の金属化合物、例えばリン酸塩、ホウ酸塩及びケイ酸塩を合成するためにも使用され得る。この場合、高分子網状構造は金属リン酸素網状構造、金属ホウ素酸素網状構造、金属ケイ素酸素網状構造等である。
【００２４】
非テンプレート化ゾル−ゲル合成から製造される金属酸化物粉末は通常約５ｍ２／ｇ未満、より典型的には約１ｍ２／ｇ未満の比表面積を有する個々に分散されている及び／または凝集されているサブミクロン及び／またはナノサイズ粒子からなる。これは、ゾル−ゲル合成によると小さい粒度を有するが限定された多孔性を有する酸化物生成物が製造されるからである。
【００２５】
本発明の方法では、反応混合物中に液晶相を形成するのに十分な量の界面活性剤の存在下でリチウム塩を１つ以上の遷移金属塩と反応させる。反応混合物を加熱し、場合によりエージングしてゾル−ゲルを形成し、これにより金属酸化物の合成の場合には液晶相の親水性ドメイン中に高分子リチウム−遷移金属酸化物網状構造が形成される。言い換えれば、反応混合物の親水性領域、典型的には液晶相中のロッドまたはシリンダーの外の領域がゾル−ゲル方法によりリチウム遷移金属酸化物（−Ｌｉ−Ｏ−Ｍ−）網状構造の合成を助けるために使用される。こうして、無機高分子金属酸化物網状構造が好ましくはヘキサゴナルアレイで配置されている界面活性剤ロッドの周りに形成し、これにより液晶テンプレートが金属酸化物構造に導入される。次いで、界面活性剤を除去すると、メソポーラスな酸化物生成物が形成される。
【００２６】
好ましくは、１つ以上の遷移金属塩には、液晶相がそれぞれ高分子−Ｌｉ−Ｏ−Ｃｏ−網状構造または−Ｌｉ−Ｏ−Ｃｏ−Ｏ−Ｍ−網状構造の形成を助けるＬｉＣｏＯ２、すなわち化合物コバルト酸リチウムを製造するためのコバルト塩が含まれる。
【００２７】
界面活性剤は、ゾル−ゲルから適当な方法、例えば溶媒抽出または熱分解により除去され得る。界面活性剤を除去すると、単相の三次元的に結合しているメソポーラス構造を有する酸化物生成物が残る。
【００２８】
合成された生成物、好ましくは合成された酸化物生成物は少なくとも部分的に非晶質形態をとるようである。非晶質材料は通常電池材料として使用するためには望ましくなく、従って材料を所望の結晶相に変換するために生成物を焼成することが好ましい。界面活性剤除去及び焼成段階を組み合わせること、例えば界面活性剤を焼成に適した温度で熱分解することにより除去することが好都合である。通常、生成物を適切な結晶相に変換するために約４００℃以上の温度が使用され得るが、焼成温度が高くなるとメソポーラスな生成物中の孔が崩壊する可能性が高くなることを本発明者らは知見した。こうなると、達成可能な表面積の拡大が対応して低下する。従って、（孔の一体性を維持するために）できるだけ低いが、正しい結晶性を得るために十分に高い焼成温度を使用することが望ましい。電池グレードＬｉＣｏＯ２を液晶テンプレート化合成するための好ましい焼成温度は４００〜７００℃、より好ましくは４００〜６００℃の範囲である。リン酸鉄リチウムを合成するためには、焼成温度は好ましくは４５０〜７００℃の範囲、より好ましくは４５０〜６５０℃の範囲である。
【００２９】
材料を液晶テンプレート化方法によりうまく合成するためには、通常反応混合物中に所望の液晶相を形成した後この相を合成反応の実質的すべての間維持することが重要である。反応条件を例えば望ましくない副生成物を除去したり及び／またはステップ（ｉ）及び（ｉｉ）で界面活性剤濃度を所望範囲に維持することにより注意深くコントロールしないと、液晶相は不安定になることがあり得る。液晶相が不安定化すると、メソポーラスな生成物を形成するのに適していない望ましくないミセル相、すなわちよりゆるく秩序化されている構造が形成される恐れがある。むしろ、生成物は単に全くまたは殆ど相互接続性を持たず、比表面積が小さいゆるく秩序化されているナノ粒子からなる傾向にある。
【００３０】
従って、本発明の方法では、ステップ（ｉ）及び（ｉｉ）で液晶相の不安定化を防止するように反応条件をコントロールすることが望ましく、理想的にはステップ（ｉ）及び（ｉｉ）のすべてまたは実質的にすべてを通して相不安定化を防止するように反応条件をコントロールする。安定な液晶相、好ましくは安定なヘキサゴナル相が維持されるように反応混合物中の界面活性剤の濃度をコントロールすることが特に重要であり得る。
【００３１】
安定な液晶相、特に好ましいヘキサゴナル液晶相を製造するための典型的な界面活性剤濃度は４０〜６０ｗｔ％であり、上記にてらしてステップ（ｉ）及び（ｉｉ）のすべてまたは実質的にすべてを通して界面活性剤の濃度を上記範囲に維持することが好ましい。より好ましくは、界面活性剤濃度は４５〜５５ｗｔ％の範囲であり、更により好ましくは界面活性剤濃度は約５０ｗｔ％である。この場合でも、ステップ（ｉ）及び（ｉｉ）のすべてまたは実質的にすべてを通して、すなわちゾル−ゲル無機高分子網状構造の形成中、界面活性剤濃度を上記範囲に維持することが好ましい。
【００３２】
本発明の方法の作用効果は、反応混合物に試薬を更に添加することを伴わないことである。換言すれば、金属塩、界面活性剤及び任意の試薬（例えば、上記したリン酸塩、ホウ酸塩またはケイ酸塩及び／または下記するキレート化剤）を組み合わせて反応混合物、好ましくは水性反応混合物を形成したら、合成中更なる試薬を添加する必要がなく、その結果界面活性剤濃度はその後希釈されない。こうして、単純で簡単な合成方法が提供されるだけでなく、界面活性剤濃度を変化させる恐れがある主メカニズムがステップ（ｉ）及び（ｉｉ）中の水分損失であることを意味する。従って、これらのステップ中の水分損失を最小限とすることにより反応混合物中の界面活性剤濃度（よって、液晶相挙動）を簡単且つ効果的にコントロールすることができる。
【００３３】
水分損失を最小限とする１つの好ましい方法は、液晶相が完全に乾燥しないように、よって相不安定化を受けないように反応温度をコントロールすることである。従来の金属酸化物のゾル−ゲル合成は６０〜８０℃の範囲の温度で進行し得るが、５０〜６０℃の範囲のより低い温度が通常本発明の方法のために適している。より好ましくは、反応混合物を５５〜６０℃の範囲の温度に加熱するが、この温度はコバルト酸リチウムの場合の７０〜８０℃という通常の非テンプレート化反応温度よりも低い。本発明者らは、５５〜６０℃の範囲の反応温度がゾル−ゲル合成の加水分解及び縮合反応の促進と反応混合物からの水分損失の低減の間の適切なバランスを与えることを知見した。低い反応温度を補うために、本発明のテンプレート化ゾル−ゲル合成を従来の対応する非テンプレート化合成よりも長く進行させることが好ましい。有利には、この任意のエージングプロセスにより、その後の加工ステップ（特に、任意の焼成ステップ）で崩壊しにくいより良好で、より相互接続され、高密度化されている高分子網状構造が作成され得る。
【００３４】
反応温度をコントロールする代わりにまたはそれに加えて、ステップ（ｉ）及び（ｉｉ）で生ずる水蒸気の逃散をコントロールすることにより水分損失を低減させることができる。従って、水分損失の程度をコントロールするように、より好ましくは水分損失を実質的に防止するようにテンプレート化ゾル−ゲル反応を場合により密封されたまたは部分的に密封された容器または反応容器中で実施する。
【００３５】
本発明のために適したテンプレート化剤として作用させるために、ロッドまたはシリンダーからなる液晶相を形成し得る、より好ましくはＨ１ヘキサゴナル相を形成し得る界面活性剤が通常必要である。多くの界面活性剤が当業者に公知であり、市販業者から容易に入手し得、反応混合物において所望の液晶相挙動を与える界面活性剤が本発明の方法で使用され得る。イオン性または非イオン性界面活性剤が適当であり得る。適しているイオン性界面活性剤には臭化セチルジメチルエチルアンモニウムまたは臭化セチルトリメチルアンモニウム（ＣＴＡＢ）が含まれ、適している非イオン性界面活性剤にはエチレンオキシド及びプロピレンオキシドを主成分とするブロックコポリマー（一般的にＰｌｕｒｏｎｉｃ（登録商標）界面活性剤として公知）、ポリオキシエチレンセチルエーテルまたはオクタエチレンエーテル（ＯＥＥ）が含まれる。しかしながら、化学的に不活性であり、ゾル−ゲル反応に関与しない界面活性剤を選択することが好ましい。この点で、リチオ化界面活性剤（例えば、ラウリルエーテルリチウム酢酸塩）が反応混合物中の液晶相に対する望ましくない不安定化作用のために本発明の方法で使用するのに適さないことを知見した。
【００３６】
好ましくは、界面活性剤はテンプレート化ゾル−ゲル合成の温度範囲で必要な液晶相を形成し得なければならない。秩序化テンプレートにおいて約５〜１０ｎｍ、好ましくは７〜８ｎｍの反復距離を与え得る鎖長（または、鎖長範囲）を有する界面活性剤を選択することも有利である。
【００３７】
好ましくは、ゾル−ゲル反応を水性条件下で実施し、理想的には液晶相を不安定化し得る溶媒を排除した条件下で実施する。通常、有機溶媒（例えば、エタノール及びメタノール）は液晶相を壊し、これによりテンプレート構造を完全または部分的に崩壊し、所望のメソ多孔性を有する生成物を得ることができないので、これらの溶媒の使用を避けることが望ましい。
【００３８】
場合により、試薬の混合を高め、反応する前駆体の表面積を最大限とし、（望ましくない多相生成物の形成を導く）金属酸化物の時期尚早の沈殿を防止するために反応混合物はキレート化剤を含む。例えば硝酸リチウムを硝酸コバルトと反応させてＬｉ／Ｏ／Ｃｏを主成分とするゾルを製造する場合、通常反応混合物中に追加のキレート化剤が必要である。
【００３９】
しかしながら、別のキレート化剤は必ずしも必要でない。例えば酢酸リチウムを酢酸コバルトと反応させてＬｉ／Ｏ／Ｃｏを主成分とするゾル−ゲルを製造する場合、酢酸対イオンそれ自体がキレート化剤として作用し得、これにより別の試薬が必要でなくなる（換言すると、酢酸塩自己キレート）。
【００４０】
一般的に、ゾル−ゲル試薬それ自体がキレート化特性を有していない場合にはキレート化剤が望ましい傾向にある。材料を本発明のテンプレート化ゾル−ゲル合成においてキレート化剤として作用させるためには、材料はテンプレート内の疎水性ドメインよりもむしろテンプレートのロッドまたはシリンダーの外の親水性ドメインでキレート化し得なければならない。本発明者らは予期せぬことに、クエン酸及びプロピオン酸が本発明の方法においてキレート化剤として作用し得、コストが安く、容易に入手し得るためにクエン酸が好ましいことを知見した。
【００４１】
１つ以上の遷移金属塩は有機アニオン（例えば、酢酸塩、カルボン酸塩、クエン酸塩またはシュウ酸塩）または無機アニオン（例えば、硝酸塩、リン酸二水素塩またはリン酸塩）を含み得る。幾つかの場合には、１つ以上の更なる遷移金属塩は異なるアニオンを含み得るが、多くの場合各遷移金属試薬は同一のアニオンを含む。
【００４２】
また、リチウム塩は有機アニオン（例えば、酢酸塩、カルボン酸塩、クエン酸塩またはシュウ酸塩）または無機アニオン（例えば、硝酸塩、リン酸二水素塩またはリン酸塩）を含み得る。通常（必須ではないが）、リチウム塩は１つ以上の遷移金属塩の少なくとも１つと同一のアニオンを含み、通常リチウム塩及び１つ以上の遷移金属塩はすべて同一のアニオンを含む。好ましくは、リチウム塩及び１つ以上の遷移金属塩のすべてが同一のアニオンを含み、アニオンは酢酸塩及び硝酸塩、より好ましくは硝酸塩から選択される。よって、ＬｉＣｏＯ２を酢酸リチウム及び硝酸コバルト、または硝酸リチウム及び硝酸コバルトのいずれかを含む反応混合物から合成することが好ましく、硝酸リチウム及び硝酸コバルトを含む反応混合物から合成することがより好ましい。通常硝酸塩が水もアルコールも含まない縮合生成物を生ずるので、硝酸塩を含むゾル−ゲル反応が本発明の方法にとって有利である。
【００４３】
ＬｉＦｅＰＯ４のための好ましいゾル−ゲル前駆体の２つの例は、
クエン酸Ｆｅ（ＩＩＩ）＋ＬｉＨ２ＰＯ４（Ｈ３ＰＯ４及びＬｉ３ＰＯ４から製造）、
Ｆｅ（ＮＯ３）３・９Ｈ２Ｏ＋ＮＨ４Ｈ２ＰＯ４＋ＬｉＮＯ３＋クエン酸
である。
【００４４】
本発明の第２態様によれば、（ｉ）反応混合物中に液晶相を形成するのに十分な量の界面活性剤の存在下でリチウム塩を１つ以上の遷移金属塩と反応させるステップ、（ｉｉ）反応混合物を加熱してゾル−ゲルを形成するステップ、及び（ｉｉｉ）界面活性剤を除去して、メソポーラスな酸化物生成物を残すステップを含むメソポーラスなリチウム遷移金属酸化物の合成方法を提供する。
【００４５】
本発明の第３態様によれば、（ｉ）反応混合物中に液晶相を形成するのに十分な量の界面活性剤の存在下でリチウム塩を１つ以上の遷移金属塩と反応させるステップ、（ｉｉ）反応混合物を加熱してゾル−ゲルを形成するステップ、及び（ｉｉｉ）界面活性剤を除去して、メソポーラスなリン酸塩生成物を残すステップを含むリン酸鉄リチウムの合成方法を提供する。好ましくは、リチウム塩はリン酸塩である。或いは、ステップ（ｉ）で追加のリン酸塩を添加してもよい。いずれの場合も、リン酸二水素塩が好ましいリン酸塩である。
【００４６】
本発明の第４態様によれば、メソポーラスなリチウム遷移金属酸化物材料、好ましくはコバルト酸リチウム材料を提供する。本発明のメソポーラスな酸化物は好ましくは１０ｍ２／ｇを超える、より好ましくは１５ｍ２／ｇ以上のＢＥＴ表面積を有している。１つの実施形態では、リチウム遷移金属酸化物は化合物コバルト酸リチウムであり、好ましくはＬｉＣｏＭｎＯ２、ＬｉＣｏＮｉＯ、ＬｉＣｏＡｌＯ２及びＬｉＮｉ０．３３Ｃｏ０．３３Ｍｎ０．３３Ｏ２からなる群から選択される。代替実施形態では、リチウム遷移金属酸化物はＬｉＣｏＯ２であり、好ましくは結晶構造を有するＬｉＣｏＯ２である。
【００４７】
本発明の第５態様によれば、上記したメソポーラスなリチウム遷移材料を含む電極を提供する。
【００４８】
本発明の第６態様によれば、上記したメソポーラスなリチウム遷移材料を含む電池を提供する。好ましくは、電池はリチウム二次電池またはスーパーキャパシタであり得る。
【００４９】
本発明の第２、第３、第４、第５及び第６態様の好ましい要件は第１態様に関連して上記した通りである。
【００５０】
本発明の具体的実施形態を添付図面を参照して説明する。
【図面の簡単な説明】
【００５１】
【図１】液晶ヘキサゴナルカラムアレイの概略図である。
【図２】市販ＬｉＣｏＯ２のＸＲＤパターンを示す。
【図３ａ】市販ＬｉＣｏＯ２のＴＥＭ顕微鏡写真を示す。
【図３ｂ】市販ＬｉＣｏＯ２のＴＥＭ顕微鏡写真を示す。
【図４】非テンプレート化ゾル−ゲル合成により製造したＬｉＣｏＯ２のＴＥＭ顕微鏡写真を示す。
【図５】本発明に従うテンプレート化ゾル−ゲル合成により製造したＬｉＣｏＯ２のＸＲＤパターンを示す。
【図６ａ】本発明に従うテンプレート化ゾル−ゲル合成により製造したＬｉＣｏＯ２のＴＥＭ顕微鏡写真を示す。
【図６ｂ】本発明に従うテンプレート化ゾル−ゲル合成により製造したＬｉＣｏＯ２のＴＥＭ顕微鏡写真を示す。
【図７】本発明の方法により製造したメソポーラスなＬｉＣｏＯ２を含む電池についての電位ステップトレースを示す。
【図８】本発明の方法により製造したメソポーラスなＬｉＣｏＯ２についての異なる放電レートでの定電流放電プロフィールを示す。
【図９】テンプレート化（真ん中の曲線）、非テンプレート化（上の曲線）及び市販の（下の曲線）ＬｉＣｏＯ２電極材料の２０Ｃレートでの定電流放電プロフィールを示す。
【図１０】本発明に従うテンプレート化ゾル−ゲル合成により製造したＬｉＦｅＰＯ４のＸＲＤパターンを示す。
【発明を実施するための形態】
【００５２】
図１は、疎水性内部領域３及び水性ゾル−ゲル反応を助け得る親水性外部領域４を有するシリンダーまたはカラム２からなる液晶ヘキサゴナルカラムアレイ１の概略図である。本発明の方法では、ヘキサゴナルアレイの周りの親水性領域４に高度に相互接続されている高分子金属酸化物網状構造を形成し、界面活性剤を除去するとシリンダー形態が酸化物構造中に残る。
【００５３】
液晶相安定性
液晶相がゾル−ゲル合成の実質的にすべての間、すなわち本発明の方法のステップ（ｉ）及び（ｉｉ）の間６０〜８０℃のゾル−ゲル温度範囲で安定のままであることが望ましい。その目的を達するために、好ましいヘキサゴナル（Ｈ１）液晶相の安定を２つのゾル−ゲル試薬系（酢酸リチウム／酢酸コバルト及び硝酸リチウム／硝酸コバルト）の存在下で典型的なゾル−ゲル反応温度で２つの適している界面活性剤を用いて研究した。
【００５４】
使用した２つの界面活性剤は、高純度で比較的高価な化合物であるオクタエチレングリコールモノヘキサデシルエーテル（ＯＥＥ）（Ｆｌｕｋａ）及びより安価な原料であるポリオキシエチレン１０セチルエーテル（Ｂｒｉｊ（登録商標）５６）（Ａｌｄｒｉｃｈ）であった。
【００５５】
（ゾル−ゲル反応混合物由来の）金属イオンの存在は相構造を不安定としなかったことを確かめることも重要であり、その目的を達するために金属イオンを含む及び含まない界面活性剤／水溶液の相挙動も研究した。
【００５６】
別の実験では、水溶液にキレート化剤としてクエン酸も含有させた。
【００５７】
金属酢酸塩または硝酸塩の水溶液とＯＥＥまたはＢｒｉｊ（登録商標）５６の混合物は、金属イオン溶液に３０、４０、５０及び６０ｗｔ％に相当する組成で界面活性剤を添加することにより調製した。界面活性剤が液体になるまで混合物を加熱（約４０〜５０℃）した後、均質な混合物が得られるまで迅速に混合した。混合物を交差分極光学顕微鏡のホットステージアセンブリに移し、初期のサンプル組織を調べた後、更に９５℃の最高温度まで加熱した。９５℃を超えて加熱すると、混合物が沸騰して、水分が急速に失われ、その結果相挙動が変化した。
【００５８】
３０ｗｔ％  ＯＥＥを含む硝酸塩系の場合、ヘキサゴナル相は観察されなかった。４０、５０及び６０ｗｔ％では、材料の剪断の結果として見られる断面に応じて２つのＨ１組織が得られた。１つの組織は古典的な「柱状ディスコチック」扇形組織であり、他の組織はカラミチックなスメクチックＩ／ＦまたはＢ相で観察される層状Ｈ１秩序相に類似の小板組織であった。混合物は４０、５０及び６０ｗｔ％で（すなわち、金属硝酸塩の非存在下で）ホスト系から構成され、相組織は金属イオン系と同じであると確認された。２つの組織を示す混合物の接触研究から、研究した温度範囲で連続性を示した。
【００５９】
有利には、ヘキサゴナル相の安定性が水系に比して硝酸塩系で強化され、更に混合物にクエン酸を添加しても大きく低下しなかったことが知見された。
【００６０】
酢酸塩／ＯＥＥ混合物の場合、ヘキサゴナル相の安定性はホスト系に比して低下したが、当該温度範囲でなお実用的であった。より複雑な相変化が６０ｗｔ％を超える界面活性剤濃度で明らかであったが、これらは興味あるヘキサゴナル相であったので更に研究されなかった。
【００６１】
ＯＥＥの代わりにＢｒｉｊ（登録商標）５６を用いて調製した一連の混合物（酢酸塩、硝酸塩またはホスト）に関して次のような所見が得られた。これらはヘキサゴナルＨ１相の温度安定性範囲の拡大及び立方Ｖ１相の低下を示し、これらは本発明の目的にとって有益であった。５０：５０ｗｔ％  Ｂｒｉｊ（登録商標）５６／水溶液混合物はＨ１相に対して最も広い温度安定性範囲（室温〜約９５℃）を与えることを知見し、従って研究中のすべての実験にとって好ましかった。
【００６２】
９５℃以下の温度で液晶混合物にクエン酸を添加してもヘキサゴナル相の安定性に影響を与えないことを知見した。しかしながら、酢酸塩混合物のヘキサゴナル相は通常余り熱的に安定でなく、液晶相遷移も余りうまく規定されなかった。
【００６３】
要するに、２つの界面活性剤とリチウム及びコバルトの硝酸塩及び酢酸塩の水溶液の液晶混合物のヘキサゴナル相の組成及び温度安定性範囲がうまく決定された。市販されている低価な界面活性剤（Ｂｒｉｊ（登録商標）５６）を含有する溶液は、より高価な代替界面活性剤（ＯＥＥ）よりも好ましいヘキサゴナル相のより広い温度安定性範囲を有していることが知見された。更に、テンプレート化混合物にクエン酸を添加してもヘキサゴナル相の安定性が影響されないことが知見された。
【００６４】
酢酸塩混合物のヘキサゴナル相は通常余り熱的に安定でなく、液晶相遷移も余りうまく規定されなかった。よって、リチウム及びコバルトの硝酸塩を含む混合物は酢酸塩よりも好ましかった。
【００６５】
市販のコバルト酸リチウムの特性決定
市販のＬｉＣｏＯ２は供給業者（Ｐｒｅｄ  Ｍａｔｅｒｉａｌｓ，電池グレード）から黒色微粉として受け取り、ＸＲＤ分析、ＴＥＭ及びＢＥＴ表面積分析により調べられた。ＸＲＤ分析用サンプルは、まず乳棒及び乳鉢を用いて微粉に粉砕することにより調製した。ＴＥＭサンプルは、電子ビームが透過するのに十分な薄さの断片が得られるようにエタノール中で数時間超音波処理にかけた後粉末断片として調べた。ＢＥＴ測定は供給業者から受け取ったままの粉末に対して実施した。
【００６６】
ＸＲＤは結晶性無機化合物を同定するための標準技術であり、しばしば化合物のフィンガープリントをとるように作用する。ＸＲＤパターンは特定化合物毎に独自であり、結晶面からの反射による回折ピークからなる。市販の電池グレードＬｉＣｏＯ２のＸＲＤパターンを標準の純結晶ＬｉＣｏＯ２と比較し、図２に示す。図２では、純結晶ＬｉＣｏＯ２標準についてのＸＲＤピークを縦線として表す。標準サンプルからのピークと市販ＬｉＣｏＯ２粉末からのピークが（ピークの数及びビークの位置の点で）かなり整合していることが明らかとなり得る。このことから、市販ＬｉＣｏＯ２が標準ＬｉＣｏＯ２であることが確認される。
【００６７】
ＴＥＭは、非常に小さい孔（＜１００ｎｍ）を有する高表面積材料中の孔径及び孔構造を同定するために電子ビームを使用する高分解能特性決定技術である。材料がナノスケールで多孔性でないならば、電子ビームは構造を透過し得ないのでＴＥＭ顕微鏡写真は暗い像として現れる。しかしながら、メソポーラスな材料の場合、ＴＥＭ顕微鏡写真は暗い領域及び明るい領域として（明るい領域はビームが孔を透過するためであり、暗い領域は孔壁を透過しないためである）、孔構造の規則性及びビームの透過面に応じて黒い及び白い線または円を有する規則性パターンとして現れる。線間の測定距離は孔の直径または孔反復距離であり、線幅は孔壁の厚さである。図３ａ及び３ｂは、市販粉末由来の断片のＴＥＭ顕微鏡写真を示す。顕微鏡写真は特色がなくて暗く、メソスケールでの多孔性を欠くことを示している。
【００６８】
ＢＥＴ表面積分析は、高多孔性材料の表面積を測定するために使用されている標準技術である。この方法は特定温度での窒素吸着及び脱着に依存している。通常、吸着または脱着された窒素の量は材料の表面積に直接関係している。ＢＥＴ表面積が高ければ、材料の表面積、よって多孔性が大きくなる。市販ＬｉＣｏＯ２材料は１ｍ２／ｇ未満のＢＥＴ値を有していた。
【００６９】
コバルト酸リチウムの非テンプレート化ゾル−ゲル方法による合成
ＬｉＣｏＯ２の非テンプレート化ゾル−ゲル合成を対照実験として実施した。紫〜ピンク色の外皮のあるゲルが形成されるまで、硝酸リチウム（Ｓｕｐｒａｐｕｒ，Ｍｅｒｃｋ  Ｃｈｅｍｉｃａｌｓ  Ｉｎｔｅｒｎａｔｉｏｎａｌ）、硝酸コバルト（Ｓｕｐｒａｐｕｒ，Ｍｅｒｃｋ  Ｃｈｅｍｉｃａｌｓ  Ｉｎｔｅｒｎａｔｉｏｎａｌ）及びクエン酸（Ｐｕｒｉｓｓ  Ｇｒａｄｅ，Ｆｌｕｋａ  Ｃｈｅｍｉｅ  ＡＧ）の水溶液を開放溶液中で連続攪拌しながら７０〜８０℃に加熱した。次いで、ゲルを７５℃で数時間保持した後、放冷した。生成物を微粉に粉砕した後、６５０〜７００℃の温度で１６時間焼成した。暗灰色〜黒色粉末が形成された。市販のコバルト酸リチウムの特性決定に関して上に概説した方法を用いてＸＲＤ、ＢＥＴ及びＴＥＭにより生成物の特性を決定した。
【００７０】
非テンプレート化生成物について標準サンプルとのピークの整合を示したＸＲＤトレースを記録し、非テンプレート化合成の生成物が市販ＬｉＣｏＯ２に類似する単相構造を有していることを確認した。
【００７１】
非テンプレート化合成により製造したＬｉＣｏＯ２材料のＴＥＭ顕微鏡写真を図４に示す。像は特色がなくて暗く（写真の上部領域）、メソスケールの多孔性を欠いていることを示している。
【００７２】
非テンプレート化合成由来の粉末は約１ｍ２／ｇのＢＥＴ表面積を有していた。
【００７３】
コバルト酸リチウムのテンプレート化ゾル−ゲル方法による合成
ＬｉＣｏＯ２のテンプレート化ゾル−ゲル合成を本発明に従って実施した。硝酸リチウム、硝酸コバルト及びクエン酸の水溶液を開放容器中で連続攪拌しながら５５〜６０℃に加熱した。溶液を更に１０時間攪拌して均質混合物を得た後、１００ｍｌのＢｒｉｊ（登録商標）５６（Ｓｉｇｍａ  Ａｌｄｒｉｃｈ  Ｉｎｃ．）界面活性剤の溶融溶液を４０℃で添加した。次いで、ヘキサゴナル液晶相が形成されるまで混合物を攪拌した。次いで、粘性ペーストのコンシステンシーを有する液晶相混合物を密封サンプルボトルに移し、６０℃に加熱した。ここで、混合物は粘性液体であり、これを明紫色から暗紫色に変化するまで６０℃で更に２４〜３６時間攪拌した。次いで、加熱を数時間続け、溶液をアルミナるつぼに移し、そこで放冷した。次いで、冷却した固体／ゲルを炉に移して６００〜６５０℃で１６時間一定加熱した。液晶のヘキサゴナル相を破壊し、よって孔構造形態の崩壊を導く水分損失が観察されたので、テンプレート化ゾル−ゲル合成を密封容器中で実施した。
【００７４】
生じた暗灰色〜黒色固体を粉砕して微粉とした後、市販のコバルト酸リチウムの特性決定について上に概説した方法を用いてＸＲＤ、ＢＥＴ及びＴＥＭにより特性を決定した。
【００７５】
図５は、テンプレート化生成物についてのＸＲＤトレースを示す。標準サンプルとピーク整合していることが明らかであり、このことからテンプレート化合成の生成物はＬｉＣｏＯ２標準及び市販ＬｉＣｏＯ２と類似の構造を有していることが確認される。
【００７６】
図６ａ及び６ｂは、テンプレート化合成により製造した粒子についてのＴＥＭ顕微鏡写真を示す。いずれの像も規則的に離間している暗い線及び明るい欄の領域またはクラスターを有するメソ多孔性の証拠を示している。線間隔（すなわち、孔径）及び反復距離は約３ｎｍであり、線幅（すなわち、孔壁厚さ）は約１．５ｎｍである。
【００７７】
テンプレート化合成由来の粉末は１５．８ｍ２／ｇのＢＥＴ表面積を有していた。
【００７８】
上記実験を数回繰り返した。いずれの場合も、合成粉末のＢＥＴ表面積は１０ｍｚ／ｇ以上であり（記録した最低値は１３．０ｍｚ／ｇ）、ＢＥＴ表面積は通常１５ｍ２／ｇ以上であった。１例で、２０．０ｍ２／ｇのＢＥＴ表面積を記録した。
【００７９】
従って、一般的に、本発明の合成は１５ｍ２／ｇ以上のＢＥＴ表面積を有する粉末を製造したのに対して、非テンプレート化合成由来の粉末及び市販の材料はそれぞれ１ｍ２／ｇ及び１ｍ２／ｇ未満の値を有していた。このことは、テンプレート化合成由来の粉末の表面積が市販ＬｉＣｏＯ２に比して少なくとも１５倍大きくなることを示している。
【００８０】
結論として、ＸＲＤ分析からテンプレート化ゾル−ゲル合成により製造した粉末がＬｉＣｏＯ２であることが確認される。ＴＥＭ測定値は、ＬｉＣｏＯ２粒子が市販の電池グレードＬｉＣｏＯ２及び同等の非テンプレート化合成により製造した材料よりも少なくとも１５倍高いＢＥＴ表面積を有する高度のメソ多孔性であることを示している。
【００８１】
ＬｉＮｉ０．３３Ｃｏ０．３３Ｍｎ０．３３Ｏ２のテンプレート化ゾル−ゲル方法による合成
ＬｉＮｉ０．３３Ｃｏ０．３３Ｍｎ０．３３Ｏ２のテンプレート化ゾル−ゲル合成を本発明に従って実施した。硝酸リチウム、硝酸コバルト、硝酸ニッケル、硝酸マンガン（１：０．３３：０．３３：０．３３のモル比）及びクエン酸の水溶液を開放容器中で連続攪拌しながら５５〜６０℃に加熱した。溶液を更に１０時間攪拌して均質混合物を得た後、４０ｗｔ％の前駆体溶液を６０ｗｔ％のＣＴＡＢと混合した。混合物を攪拌し、安定なヘキサゴナルメソ相が形成された。次いで、液晶相混合物を密封サンプルボトルに移し、６０℃に加熱した。ここで、混合物は粘性液体であり、これを明紫色から濃い紫色に変化するまで６０℃で更に２４〜３６時間攪拌した。次いで、加熱を数時間続け、溶液をアルミナるつぼに移し、そこで放冷した。次いで、冷却した固体／ゲルを炉に移して９００〜９５０℃で１０時間一定加熱した。
【００８２】
生じた暗灰色〜黒色固体を粉砕して微粉とした後、ＸＲＤ及びＢＥＴにより特性を決定した。
【００８３】
ＸＲＤトレースは標準ＬｉＣｏＯ２についてのＸＲＤトレースと比較してピークの位置がより高い角度に移っていることを示した。このことから、コバルトが構造を変化させることなく部分的にマンガン及びニッケルで置換されている均質な結晶構造が形成されたことが示唆され、予想に一致した。
【００８４】
テンプレート化合成由来の粉末は１４．３ｍ２／ｇのＢＥＴ表面積を有し、これは市販のＬｉＮｉ０．３３Ｃｏ０．３３Ｍｎ０．３３Ｏ２に比して１０倍以上の表面積の増加に相当した。
【００８５】
電気的性能試験
本発明のテンプレート化ゾル−ゲル方法を用いて製造したＬｉＣｏＯ２材料の電気的性能を確認し、その性能をベンチマークの市販ＬｉＣｏＯ２及び非テンプレート化方法由来の材料と比較するために実験を実施した。
【００８６】
上記した材料の各々を複合電極コーティングに作成し、リチウムホイル負極を有する実験室半電池において試験した。新しい材料のレート性能を確認するために、電位ステップ分析及び定電流サイクリングの技術を使用した。
【００８７】
電位ステップ分析を用いて、メソポーラスな材料のレート性能及び電力特性を確認した。電位ステップ分析は、電圧を開放電圧（ＯＣＶ）から４．２Ｖまで充電に相当する５時間で上昇させ、放電に相当する５時間で３Ｖまで低下させることからなる。材料が短時間、すなわち数秒でその容量の大部分を送出し得るならば、その材料は高レートと分類される。
【００８８】
図７は、本発明の方法により製造したメソポーラスなＬｉＣｏＯ２を用いた電池について開放電圧（３．１Ｖ）から４．２Ｖへ及び３Ｖまでの電位ステップ後の電流の変化を経時的に示す。市販ＬｉＣｏＯ２及び非テンプレート化ゾル−ゲル方法を用いて製造したＬｉＣｏＯ２についてもプロフィールを得た。
【００８９】
市販の複合電極の場合２０分後電流は直ぐに０に低下し、非テンプレート化電極の場合４５分後に電流は０に減衰したことが判明した。しかしながら、テンプレート化電極の場合電流はたった２分以内に０に減衰した。
【００９０】
重要なパラメーターは個々の電極より送出される電荷の量である。電位ステップ分析から得た電流／時間プロフィールを積分することにより、電池を４．２Ｖから３Ｖに低下させたときに得られる電荷の量を計算した。結果を表１にまとめる。ここから、３６秒後メソポーラスな電極が示す容量は６１ｍＡｈ／ｇであるのに対して、非テンプレート化電極の場合８．４ｍＡｈ／ｇ、市販の電極の場合１６ｍＡｈ／ｇであることが明らかとなり得る。これらの結果から、約３６秒でその容量の１１％しか送出しない市販の電極に比してメソポーラスな電極は同じ時間でその容量の少なくとも７０％を送出できるであろうことを示唆している。
【００９１】
【表１】
0005859855.tif 000002
【００９２】
メソポーラスな電極材料のレート及び電力特性を確認するために定電流サイクリングも使用した。電気化学電池を定電流をＣ／５（５時間で充電）のレートで用いてＯＣＶから４．２Ｖまで充電した後、異なるレートで３Ｖまで放電した。メソポーラスな複合電極の性能を再び非テンプレート化ＬｉＣｏＯ２及び市販のＬｉＣｏＯ２と比較した。メソポーラスな電極、非テンプレート化電極及び市販の電極について異なる放電レートでの放電プロフィールを得、図８はメソポーラスな電極についてのプロフィールを示し、異なるレートでの容量はＣ／５で得た容量に対して正規化されている。図８中、最左のプロフィールは２０Ｃプロフィールであり、最右のプロフィールはＣ／５プロフィールである。
【００９３】
被覆したメソポーラスな材料のレート性能が非テンプレート化電極及び市販の電極よりも特に高いレートで優れていることに関して同じ所見が得られた。例えば、２０Ｃのレートで（図９参照）、テンプレート化電極の容量保持は７０％であるのに対して、非テンプレート化電極の場合１６％、市販の電極の場合０％であった。これらの結果は、テンプレート化電極の場合３６秒で最高の電荷が送出された電位ステップ実験から得た結果と一致している。
【００９４】
リン酸鉄リチウムのテンプレート化ゾル−ゲル方法による合成
リン酸鉄リチウム（ＬｉＦｅＰＯ４）のテンプレート化ゾル−ゲル合成を本発明に従って実施した。０．５Ｍ  リン酸二水素リチウム（Ｓｉｇｍａ  Ａｌｄｒｉｃｈ  Ｉｎｃ．）、０．５Ｍ  クエン酸第二鉄（Ｓｉｇｍａ  Ａｌｄｒｉｃｈ）及び１Ｍ  クエン酸の水溶液を開放容器中で連続攪拌しながら５５〜６０℃に加熱した。溶液を更に１０時間攪拌して均質混合物を得た後、１００ｍｌのＢｒｉｊ（登録商標）５６（Ｓｉｇｍａ  Ａｌｄｒｉｃｈ  Ｉｎｃ．）界面活性剤の溶融溶液を４０℃で添加した。次いで、ヘキサゴナル液晶相が形成されるまで混合物を攪拌した。次いで、粘性ペーストのコンシステンシーを有する液晶相混合物を密封サンプルボトルに移し、６０℃に加熱した。ここで、混合物は粘性液体であり、これを６０℃で更に２４〜３６時間攪拌した。次いで、加熱を数時間続け、溶液をアルミナるつぼに移し、そこで放冷した。
【００９５】
次いで、冷却した固体／ゲルを炉に移してアルゴン雰囲気下約７００℃で１６時間一定加熱した。液晶のヘキサゴナル相を破壊し、よって孔構造形態の崩壊を導く水分損失が観察されたので、テンプレート化ゾル−ゲル合成を密封容器中で実施した。
【００９６】
生じた暗灰色〜黒色固体を粉砕して微粉とした後、ＸＲＤにより特性を決定した。ＸＲＤトレース（図１０）から、リン酸鉄リチウムの純度が確認された。ＬｉＦｅＰＯ４生成物のメソ多孔性を最適化するために焼成温度を４５０〜７００℃の範囲で変更し得ることが知見された。
【図１】
0005859855.tif 000003
【図２】
0005859855.tif 000004
【図３ａ】
0005859855.tif 000005
【図３ｂ】
0005859855.tif 000006
【図４】
0005859855.tif 000007
【図５】
0005859855.tif 000008
【図６ａ】
0005859855.tif 000009
【図６ｂ】
0005859855.tif 000010
【図７】
0005859855.tif 000011
【図８】
0005859855.tif 000012
【図９】
0005859855.tif 000013
【図１０】
0005859855.tif 000014